СПОСОБ ИЗГОТОВЛЕНИЯ НАГРЕВАТЕЛЬНОГО ЭЛЕМЕНТА
METHOD FOR MANUFACTURING OF HEATING ELEMENT

Изобретение относится к области электротермии, в частности к способу изготовления нагревательного элемента.
Известен способ изготовления нагревательного элемента, заключающийся в том, что из металлической проволоки с большим омическим сопротивлением навивают спираль, которую помещают в керамику с пазами в виде спирали Архимеда, или в пазы керамики шахтной печи сопротивления, см., А.Д.Свенчанский, «Низкотемпературный электрический нагрев». - М.: Энергия, 1978, с.40, рис, 10, где приведены эскизы таких элементов, а на с.68, рис.24 показаны варианты их выполнения.
Недостатком такого способа изготовления нагревательного элемента является низкая осевая устойчивость спирали, требующая ее помещения в опорные пазы керамики.
Наиболее близким по отличительным признакам к предлагаемому способу является способ выполнения нагревательного элемента, спираль при котором помещают в трубу, а свободное пространство трубы заполняют наполнителем, например окисью магния, см. там же с.64, рис.23.
Недостатком такого способа изготовления нагревательного элемента является наличие трубы и наполнителя.
Задачей изобретения является разработка способа изготовления нагревательного элемента с повышенной осевой устойчивостью, позволяющей устранить упомянутые выше недостатки.
Предлагаемый способ изготовления нагревательного элемента, заключающегося в том, что его собирают из последовательно соединенных секций, каждую их которых выполняют из двух установленных одна внутри другой спиралей с встречной навивкой витков, причем наружную спираль растягивают до длины внутренней спирали, обе спирали скрепляют по концам и дополнительно растягивают до требуемой длины.
Нагревательный элемент собирают из четного числа секций, при равной или неравной длине и равном или неравном сечении исходного материала спиралей секций и с применением материала высокотемпературной группы вольфрама, тантала, молибдена, ниобия.
На фиг.1 приведена в плане секция нагревательного элемента, выполненного предлагаемым способом; на фиг.2 показан в плане нагревательный элемент.
Секцию нагревательного элемента изготавливают из спирали 1 с левой и спирали 2 с правой навивкой витков, которые устанавливают одну внутри другой.
Наружную спираль растягивают до длины внутренней. Обе спирали скрепляют по концам и растягивают до требуемой длины. В результате получают секцию нагревательного элемента с повышенной осевой устойчивостью.
Спирали в такой секции могут иметь равную или неравную длину, равные или неравные сечения исходного материала, а также могут быть выполнены из материала высокотемпературной группы: вольфрама, тантала, молибдена, ниобия.
Нагревательный элемент показан в плане на фиг.1, выполнен из шести секций, в каждой из которых применены спирали 1 и 3 с левой и спирали 2 и 4 с правой навивкой витков.
Спирали смежных секций выполнены с встречной навивкой витков, причем наружные и внутренние спирали соединены последовательно и образуют устойчивую пространственную конструкцию.
Нагревательный элемент может быть собран из любого количества секций.
Электрический нагрев такого нагревательного элемента позволяет повысить его осевую жесткость и расширить температурный диапазон его применения.